СПОСОБ ПОЛУЧЕНИЯ КОМПОЗИЦИЙ ПОЛИЭФИРОВ АРИЛДИТИОФОСФОНОВЫХ КИСЛОТ И ИХ АММОНИЕВЫХ СОЛЕЙ ИЗ ПОЛИЭФИРОПОЛИОЛОВ МАРКИ БОЛТОРН Н20 И КОМПОЗИЦИИ АРИЛДИТИОФОСФОРНЫХ КИСЛОТ И ИХ АММОНИЕВЫЕ СОЛИ, ОБЛАДАЮЩИЕ АНТИКОРРОЗИОННОЙ АКТИВНОСТЬЮ

1. Способ получения композиций полиэфиров арилдитиофосфоновых кислот и их аммониевых солей из полиэфирополиолов марки Болторн и композиции полиэфиров арилдитиофосфорных кислот и их аммониевые соли, общей формулы (Ia-в) полученные заявленным способом
обладающие антикоррозионной активностью по отношению к мягкой стали, заключающийся в том, что берут полиэфирополиолы марки Болторн H20 и подвергают взаимодействию с 2,4-бис(3,5-дитретбутил-4-гидроксифенил)-1,3,2,4-дитиадифосфетан-2,4-дисульфидом или 2,4-бис(4-фенокифенил)-1,3,2,4-дитиадифосфетан-2,4-дисульфидом в молярном соотношении 1:16 в среде смеси безводных бензола и хлороформа (1:1) при 50-60°C в течение 1.5-4.0 ч в токе сухого аргона с выделением целевых продуктов известными методами, далее полученные О-полиэфиро(болторн-H20)-арилдитиофосфоновые кислоты синтезируют, в соответствующие аммониевые соли с выделением целевых продуктов известными методами.
2. Способ по п.1, отличающийся тем, что аммониевые соли O-полиэфиро(болторн-H20)-арилдитиофосфоновых кислот синтезируют при барботировании сухого аммиака через бензольно-хлороформные растворы соответствующих кислот при 20°C.
3. Способ по п.2, отличающийся тем, что выделение целевых продуктов включает переосаждение (ацетон/гептан).
4. Композиции полиэфиров арилдитиофосфорных кислот и их аммониевые соли общей формулы (Ia-в) на основе полиэфирополиолов марки Болторн H20, полученные заявленным способом, обладающие антикоррозионной активностью по отношению к мягкой стали.